(57)【要約】  消耗性の金属が予め充填された負極の製造の方法が提供される。本方法では、材料（Ｘ）を準備し、当該材料（Ｘ）は、炭素、金属（Ｍｅ）と電気化学的に合金を形成できる金属、インターカレーション酸化物、電気化学的に活性な有機化合物、及び前記材料の組み合わせ、の中の１つであり得る。本方法は、金属（Ｍｅ）を材料（Ｘ）に充填する。典型的に、Ｍｅは、アルカリ金属、アルカリ土類金属、又は二つの組み合わせである。結果として、本方法は、Ｍ１ｙＭ２ｚ（ＣＮ）ｎ・ｍＨ２Ｏ正極を有する電池に使用される、Ｍｅ／Ｘを含む予め充填された負極を形成する。ここで、Ｍ１とＭ２とは遷移金属である。本方法は、物理的（機械的）混合、化学反応、又は電気化学的反応を用いて、材料（Ｘ）に金属（Ｍｅ）を充填する。本発明は、また、消耗性の金属が予め充填された、予め充填された負極を提供する。
2017507472.tif 000002
【特許請求の範囲】
【請求項１】
消耗性の金属が予め充填された負極を製造する方法であって、
前記方法は、
炭素、金属（Ｍｅ）と電気化学的に合金を形成できる金属、インターカレーション酸化物、電気化学的に活性な有機化合物、及び前記の材料の組み合わせからなる群から選択される材料（Ｘ）を準備する工程と、
前記金属（Ｍｅ）を前記材料（Ｘ）へ充填する工程であって、Ｍｅがアルカリ金属、アルカリ土類金属、及びアルカリ金属とアルカリ土類金属との組み合わせからなる群から選択される工程と、
Ｍ１ｙＭ２ｚ（ＣＮ）ｎ・ｍＨ２Ｏ正極を含む電池内で使用するＭｅ／Ｘを含む、予め充填された負極を形成する工程と、を含み、
Ｍ１とＭ２とは遷移金属であり、
ｙは１以下の数であり、
ｚは１以下の数であり、
ｎは６以下の数であり、かつ
ｍは２０以下の数である、方法。
【請求項２】
前記予め充填された負極内で前記金属（Ｍｅ）を消費する工程と、
前記材料（Ｘ）を含む安定な負極を形成する工程と、をさらに含む、請求項１に記載の方法。
【請求項３】
前記金属（Ｍｅ）の前記材料（Ｘ）への充填は、物理的混合、化学反応、及び電気化学的反応からなる群から選択されるプロセスを使用することを含む、請求項１に記載の方法。
【請求項４】
化学反応を使用する前記金属（Ｍｅ）の前記材料（Ｘ）への充填は、Ｍｅを含有する還元剤によりＸを還元することを含み、
前記予め充填された負極の形成は、Ｍｅ／Ｘ化合物を形成することを含み、当該Ｍｅは化学的にＸと反応するものである、請求項３に記載の方法。
【請求項５】
Ｍｅを含有する還元剤によるＸの還元は、
ｎ−ブチルリチウムによりＶＯ２を還元してＬｉｒＶＯ２を形成する工程であって、０＜ｒ＜１である工程、
テトラヒドロフラン中でｔｅｒｔ−ブチルアルコキシドで活性化されたＮａＨによりＭｎＯ２を還元してＮａＳＭｎＯ２を形成する工程であって、０＜ｓ＜１である工程、
ＮａＨによりＴｉＯ２を還元してＮａＴｉＯ２を形成する工程、及び
融解したＮａ中でＳｎ粒子を混合してＮａ−Ｓｎ合金を形成する工程、からなる群から選択されるプロセスを含む、請求項４に記載の方法。
【請求項６】
物理的混合を使用する前記金属（Ｍｅ）の前記材料（Ｘ）への充填は、ＭｅとＸ粒子との間で化学反応を起こすことなく、不活性雰囲気下において、機械的にＭｅとＸ粒子とを混合することを含む、請求項３に記載の方法。
【請求項７】
ＭｅとＸ粒子との機械的な混合は、
ボールミルによりＡｒ雰囲気下で、スズ粒子とリチウム粉末とを混合する工程、及び
１００℃よりも高い温度で、工業的ブレンダー中でナトリウム粒子と硬い炭素粉末と混合し、次いで、室温にまで冷却する工程、からなる群から選択されるプロセスを含む、請求項６に記載の方法。
【請求項８】
電気化学的反応を使用する前記金属（Ｍｅ）の前記材料（Ｘ）への充填は、
Ｘの電極とＭｅの対電極とを形成する工程であって、当該電極および対電極の両方が電解質に浸漬される工程、
複数の充電操作と放電操作とを行う工程であって、前記充電操作では、外部電流源を使用して前記電極から前記対電極に正の電圧ポテンシャルを発生させ、前記放電操作では、前記電極と前記対電極との間に外部負荷を接続する、工程、
前記充電操作と前記放電操作とに応じて、Ｍｅ粒子を前記材料（Ｘ）に充填する工程、を含み、
前記予め充填された負極の形成は、ＭｅがＸと化学的に反応して、Ｍｅ／Ｘ化合物を形成することを含む、請求項３に記載の方法。
【請求項９】
Ｘの電極の形成では、Ｘが、硬い炭素、スズ、アンチモン、Ｎａ２Ｔｉ３Ｏ７、Ｌｉ４Ｔｉ５Ｏ１２及びＦｅ３Ｏ４からなる群から選択されることを含み、
Ｍｅの対電極の形成では、Ｍｅが、リチウム及びナトリウムからなる群から選択されることを含む、請求項８に記載の方法。
【請求項１０】
電気化学反応を使用する前記金属（Ｍｅ）の前記材料（Ｘ）への充填は、Ｍｅイオン導電性溶液中でＭｅとＸとを直接接触させる工程を含み、
前記予め充填された負極の形成は、ＭｅがＸと化学的に反応して、Ｍｅ／Ｘ化合物を形成することを含む、請求項３に記載の方法。
【請求項１１】
Ｍｅは、リチウム（Ｌｉ）、ナトリウム（Ｎａ）、カリウム（Ｋ）、ルビジウム（Ｒｂ）、セシウム（Ｃｓ）、カルシウム（Ｃａ）、テルビウム（Ｔｂ）、ストロンチウム（Ｓｒ）、バリウム（Ｂａ）、銀（Ａｇ）、アルミニウム（Ａｌ）及びマグネシウム（Ｍｇ）なる群から選択されるものである、請求項１に記載の方法。
【請求項１２】
Ｍ１とＭ２とは、それぞれ別々に、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、カルシウム（Ｃａ）及びマグネシウム（Ｍｇ）からなる群から選択されて得られる、請求項１に記載の方法。
【請求項１３】
消耗性の金属が予め充填された、予め充填された負極であって、
前記予め充填された負極は、導電性集電体と、前記集電体を覆うＭｅ／Ｘとを含み、
Ｘは、炭素、金属（Ｍｅ）と電気化学的に合金を形成できる金属、インターカレーション酸化物、電気化学的に活性な有機化合物、及び前記材料の組み合わせからなる群から選択される材料であり、
Ｍｅは、アルカリ金属、アルカリ土類金属、及びアルカリ金属及びアルカリ土類金属の組み合わせからなる群から選択される、予め充填された負極。
【請求項１４】
Ｍｅは、リチウム（Ｌｉ）、ナトリウム（Ｎａ）、カリウム（Ｋ）、ルビジウム（Ｒｂ）、セシウム（Ｃｓ）、カルシウム（Ｃａ）、テルビウム（Ｔｂ）、ストロンチウム（Ｓｒ）、バリウム（Ｂａ）、銀（Ａｇ）、アルミニウム（Ａｌ）及びマグネシウム（Ｍｇ）からなる群から選択されるものである、請求項１３に記載の予め充填された負極。
【請求項１５】
前記Ｍｅ／Ｘは、
ＬｉｒＶＯ２、ここで０＜ｒ＜１である、
ＮａｓＭｎＯ２、ここで０＜ｓ＜１である、
Ｎａ−Ｓｎ合金、
リチウム粉末とスズ粒子との混合物、
ナトリウム粒子と硬い炭素粉末との混合物、
硬い炭素とリチウムとの化合物、
硬い炭素とナトリウムとの化合物、
Ｌｉ−Ｓｎ合金、
Ｌｉ−Ｓｂ合金、
Ｎａ−Ｓｂ合金、
Ｆｅ３Ｏ４とＬｉとの化合物、及び
Ｆｅ３Ｏ４とＮａとの化合物
からなる群から選択されるものである、請求項１３に記載の予め充填された負極。
【請求項１６】
消耗性の金属が予め充填された負極をもつ、予め充填された電池であって、
前記予め充填された電池は、
（１）電解質と
（２）導電性集電体と、前記集電体を覆うＭｅ／Ｘとを含む予め充填された負極であって、Ｘは、炭素、金属（Ｍｅ）と電気化学的に合金を形成できる金属、インターカレーション酸化物、電気化学的に活性な有機化合物、及び上記材料の組み合わせからなる群から選択される材料であり、Ｍｅは、アルカリ金属、アルカリ土類金属、及びアルカリ金属及びアルカリ土類金属の組み合わせからなる群から選択されるものである、予め充電された負極と、
（３）導電性集電体と、前記集電体を覆うＭ１ｙＭ２ｚ（ＣＮ）ｎ・ｍＨ２Ｏとを含む正極であって、Ｍ１とＭ２とは遷移金属であり、ｙは１以下の数であり、ｚは１以下の数であり、ｎは６以下の数であり、かつ、ｍは２０以下の数である、正極と、
（４）電解質に浸漬されたイオン透過性膜であって、前記負極と前記正極との間に挿入されているイオン透過性膜と、
を、含むものである電池。
【請求項１７】
Ｍｅは、リチウム（Ｌｉ）、ナトリウム（Ｎａ）、カリウム（Ｋ）、ルビジウム（Ｒｂ）、セシウム（Ｃｓ）、カルシウム（Ｃａ）、テルビウム（Ｔｂ）、ストロンチウム（Ｓｒ）、バリウム（Ｂａ）、銀（Ａｇ）、アルミニウム（Ａｌ）及びマグネシウム（Ｍｇ）からなる群から選択されるものである請求項１６に記載の、予め充填された電池。
【請求項１８】
前記Ｍｅ／Ｘは、
ＬｉｒＶＯ２、ここで０＜ｒ＜１である、
ＮａｓＭｎＯ２、ここで０＜ｓ＜１である、
Ｎａ−Ｓｎ合金
リチウム粉末とスズ粒子との混合物、
ナトリウム粒子と硬い炭素粉末との混合物、
硬い炭素とリチウムの化合物、
硬い炭素とナトリウムとの化合物、
Ｌｉ−Ｓｎ合金、
Ｌｉ−Ｓｂ合金、
Ｎａ−Ｓｂ合金、
Ｆｅ３Ｏ４とＬｉとの化合物、及び
Ｆｅ３Ｏ４とＮａとの化合物
からなる群から選択されるものである、請求項１６に記載の予め充填された電池。
【請求項１９】
Ｍ１とＭ２と、はそれぞれ別々に、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、カルシウム（Ｃａ）及びマグネシウム（Ｍｇ）からなる群から選択されて得られる、請求項１６に記載の予め充填された電池。
【発明の詳細な説明】
【技術分野】
【０００１】
本発明は、一般的に電気化学的セルに関し、より具体的には、消耗性の金属が予め充填された負極、及び、関連する製造方法に関する。
【背景技術】
【０００２】
再充電可能なリチウムイオン電池（ＬＩＢ）は、その高いエネルギー密度、長いサイクル寿命、及び、環境への適合性により、携帯式の電気機器に革新を引き起こした。再充電可能なＬＩＢは、カソード（正極）とアノード（負極）とからなり、それらはＬｉ＋イオン透過性膜によって隔離されている。リチウムイオンを含む溶液又はポリマーは、電池の中でも使用されており、Ｌｉ＋イオンは、正極と負極との間を自由に行き来できるようになっている。正極の材料は、典型的には、酸化リチウムコバルト（ＬｉＣｏＯ２）、酸化リチウムマンガン（ＬｉＭｎ２Ｏ４）、リン酸リチウム鉄（ＬｉＦｅＰＯ４）、及びそれらの誘導体のような、遷移金属の酸化物である。リチウムイオンは、それらの間隙を自由に、かつ可逆的に移動することができる。負極の材料としては、リチウム金属、合金、及び炭素質材料を使用できる。放電の間、Ｌｉ＋イオンは、負極から引き抜かれ、正極に入る。その間、電子は、外部の回路を負極から正極に向かって移動して、電力を発生する。充電の間、イオンと電子とは、逆方向に向かって移動して、元の場所へ戻る。
【０００３】
ＬＩＢは、成功裏に用いられてきたが、リチウムの需要とその希少性との間の矛盾がＬＩＢのコストを押し上げ、大規模なリチウムイオン電池の更なる利用を妨げている。従って、低コストの再充電可能な電池が、高価なＬＩＢの代替として、緊急に求められている。このような状況下、ナトリウムがリチウムに非常に似た性質をもち、しかも、より安価であるため、ナトリウムイオン電池が、より多くの関心を引いている。リチウムイオン電池のように、ナトリウムイオン電池は、電極としてＮａ＋ホスト材料を必要とする。ナトリウムイオン電池のＮａ＋ホスト電極材料を使用して、Ｌｉ＋ホスト構造を直接模倣するために、多くの努力が払われた。例えば、ＮａＣｏＯ２、ＮａＭｎＯ２、ＮａＣｒＯ２、及びＮａ０．８５Ｌｉ０．１７Ｎｉ０．２１Ｍｎ０．６４Ｏ２の全てはＬｉＣｏＯ２に似た層構造を有し、これらの物質が、ナトリウムイオン電池のために開発された。同様に、スピネル構造を有するＣｏ３Ｏ４、ＮＡＳＩＣＯＮ構造を有するＮａ３Ｖ２（ＰＯ４）３、カンラン石の構造を有するＮａＦｅＰＯ４が、ナトリウム電池に使用されてきた。加えて、フルオロリン酸ナトリウム（例えば、Ｎａ２ＰＯ４Ｆ、ＮａＶＰＯ４Ｆ、及びＮａ１．５ＶＯＰＯ４Ｆ０．５）もまた、ナトリウム電池の正極として使用されてきた。
【０００４】
しかし、Ｎａ＋ホスト化合物、又はＫ＋ホスト化合物として、Ｌｉ＋ホスト化合物の構造をまねることは、実際的ではない。ナトリウムイオン、及びカリウムイオンは、リチウムイオンよりもはるかに大きく、Ｌｉ＋ホスト化合物の構造を大きくゆがめる。従って、ナトリウム／カリウムイオン電池の進歩にとって、ナトリムイオン／カリウムイオンが容易に可逆的に移動できる大きな間隙を備えた新しいＮａ＋／Ｋ＋ホスト物質を開発することは、非常に重要である。Ｎａ＋／Ｋ＋イオンは、シアン化金属化合物の中に挿入（intercalate）することが観測されてきた。
【０００５】
図１は、金属・ヘキサシアノメタレート（ＭＨＣＭ）（従来技術）の結晶構造を描いた図である。ＭＨＣＭは、ＡｘＭ１ｙＭ２ｚ（ＣＮ）ｎ・ｍＨ２Ｏとして表され、ここで、Ａは、限定されるものではないが、アルカリ及びアルカリ金属から選択され得、Ｍ１及びＭ２は、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、カルシウム（Ｃａ）、マグネシウム（Ｍｇ）等のような遷移金属である。Ｍ１及びＭ２は、同一又は異なる金属であり得る。使用される材料に応じて、Ｍ１及びＭ２の比率（ｘ：ｎ）は変わり得る。大きな間隙を有する遷移金属であるヘキサシアノフェレート（ＴＭＨＣＦ）も、再充電可能な電池の正極材料として研究されてきた。ＴＭＨＣＭは、Ｍ１ｙＭ２ｚ（ＣＮ）ｎ・ｍＨ２Ｏとして表される。
【０００６】
ＬｉＢ及びＭｅＩＢ（Ｍｅは、ナトリウム（Ｎａ）、カリウム（Ｋ）、マグネシウム（Ｍｇ）、カルシウム（Ｃａ）、セシウム（Ｃｅ）又はアルミニウム（Ａｌ）のような金属である）の両者に種々の材料が使用できる正極の材料とは異なり、負極の材料の選択は、特にＭｅＩＢについては、非常に限られている。現在グラファイトが、ＬｉＢの負極の材料として最も広く使用されている。グラファイトの層構造は、炭素層の間へのリチウムの挿入を可能にし、反応は、「Ｌｉ＋＋Ｃ６＋ｅ→ＬｉＣ６」にて表される。
【０００７】
そのような、挿入反応は、Ｌｉ＋／Ｌｉに対し０．２Ｖ未満で起こり、かつ良好な可逆性を有し、第１サイクルで約１２％のイニシャル不可逆的容量（initial irreversible capacity）を与える。しかし、リチウムイオンではないＭｅａ＋は、Ｌｉ＋よりも大きなサイズをもつのでグラファイト層に挿入できないという事実に注目すべきである。その結果、代替の負極材料が、再充電可能なＭｅＩＢの開発において、強く求められている。例としてＳＩＢ用の負極の材料をとると、硬い炭素（hard carbon）又はいわゆり「非−グラファイト」炭素質材料が、候補の１つである。大きなＭｅイオン（例えば、ナトリウム）の貯蔵性が乏しいグラファイトとは異なり、その表面の偽容量性（pseudocapacitive）のＭｅイオン吸着により、１グラム当たり３００ミリアンプ時間（ｍＡｈ／ｇ）という高い容量を維持できる。Ｄａｈｎのグループは、異なる低価格の有機前駆体から種々の硬い炭素の負極を調製し、ＬＩＢとＳＩＢとの両者においてその負極の性質を評価した（非特許文献１、２）。Ｄａｈｎのグループは、また、硬い炭素の負極にナトリウムが挿入する機構を明らかにした（非特許文献３、４）。その上、高い電位の領域で起こる、硬い炭素の表面の微小細孔への充填を行う挿入過程（これは、グラフェン層へのナトリウムの挿入に相当する）が、ナトリウム金属に近い低い電位範囲で見出された。これらの反応は、第１サイクルで部分的に可逆的であるに過ぎず、そのため、３０％よりも大きな不可逆的容量を生じた。ナトリウムインターカレーション酸化物（sodium-intercalation oxide）、合金、及び有機化合物のような他の負極の材料について、ＳＩＢでの応用が研究されてきた。ＬＩＢ用のゼロストレイン（zero-strain）負極材料であるＬｉ４Ｔｉ５Ｏ１２は、ナトリウムの挿入の間に３段階の反応を受けることが見出された（非特許文献５）。最初の２０サイクルでの活性化過程の後、１５０ｍＡｈ／ｇの可逆的容量（reversible capacity）を示した。それにも拘わらず、その使用開始時のクーロン効率は、わずかに８１％であった。Ｔａｒａｓｏｎのグループは、非炭素ナトリウム挿入化合物の中で最も低い脱ナトリウム電位を有する低電圧負極として、Ｎａ２Ｔｉ３Ｏ７を報告した。しかし、その不可逆的容量は、４０％よりも大きい（非特許文献６）。ナトリウムと合金を形成できるスズ、アンチモン、そして鉛のような金属は、高い可逆的容量（＞５００ｍＡｈ／ｇ）を有する一方で、第１サイクルで約２０％のイニシャル容量損失を示す（非特許文献７、８）。最近、ＨｏｎｇらとＨｕらとは、Ｎａ＋が有機負極であるＮａ２Ｃ８Ｈ４Ｏ４へ可逆的に挿入する挙動を実証した。これは、低電圧で、３００ｍＡｈ／ｇの可逆的容量を示した（非特許文献９、１０）。他の負極の材料と同じように、この有機物の負極は、第１サイクルで可逆性に乏しい。ＳＩＢにこれらの負極材料を使用することは別にして、類似した電気化学反応の故に、これらの負極が他の金属電池に関して第１サイクルの間に大きな不可逆的容量を示し得ると信じられている。
【先行技術文献】
【非特許文献】
【０００８】
【非特許文献１】D.A. Stevens,J.R. Dahn, High Capacity Anode Material for Rechargeable Sodium-ion Batteries, J.Electrochem. Soc., 147（2000）1271
【非特許文献２】Edward Buiel, J.R. Dahn, Reduction of The Irreversible Capacity in Hard-Carbon Anode Materials Prepared from Sucrose for Li-ion Batteries, J. Electrochem. Soc.145（1998）1977
【非特許文献３】D.A. Stevens, J.R. Dahn, The Mechanism of Lithium and Sodium Insertion in Carbon Materials, J.Electrochem.Soc.148（2001）A803
【非特許文献４】D.A. Stevens, J.R. Dahn, An in-situ Small-Angle X-ray Scattering Study of Sodium Insertion into Nanoporous Carbon Anode Material within An Operating Electrochemical Cell, J.Electrochem. Soc, 147（2000）4428
【非特許文献５】Yang Sun, Liang Zhao, Huilin Pan, Xia Lu, Lin Gu, Yong-Sheng Hu, Hong Li, Michel Armand, Yuichi Ikuhara, Liquan Chen, Xuejie Huang, Direct Atomic-scale Confirmation of Three-phase Storage Mechanism in Li4Ti5O12 Anodes for Room-temperature Sodium-ion Batteries, Nat. Comm.4（2013）1870
【非特許文献６】P. Senguttuvan, G.Rousse, V.Seznec, J.M.Tarascon, M.R. Palacin, Na2Ti3O7:Lowest Voltage Ever Reported Oxide Insertion Electrode for Sodium Ion Batteries, Chem.Matter.23（2011）4109
【非特許文献７】M.K. Datta, R. Epur, P.Saha, K. Kadakia, S.K. Park, P.N. Kumuta, Tin amd graphite based nanocomposites: Potential anode for sodium ion batteries, J. Power Sources, 225（2013）316
【非特許文献８】Y. Zhu, X. Han, Y.Xu, Y.Liu, S.Zheng, K.Xu. L.Hu, Wang, Electrospun Sb/C Fibers for a Stable and Fast Sodium-Ion Battery Anode, ACS Nano, 7（2013）6378
【非特許文献９】Y.Park, D.S.Shin, S.H.Woo, N.S. Choi, K.H. Shin, S.M. Oh, K.T.Lee, S.Y. Hong, Sodium terephthalate as an organic anode material for sodium ion batteries, Adv. Mater., 24（2012）3562
【非特許文献１０】A. Abouimrane, W. Weng, H. Eltayeb, Y. Cui, J.Niklas, O. Poluektove, K.Amine, Sodium insertion in carboxylate based materials and their application in 3.6 V full sodium cells, Energy Environ. Sci., 5（2012）9632
【非特許文献１１】M.E. Leonova, I.K. Bdkin, S.A. Kulinich, O.K. Gulish, L.G. Sevast’yanova, K.P. Burdina, High-Pressure Phase Transition of Hexagonal Alkali Pnictides, Inorg. Mater, 39（2003）266
【発明の概要】
【発明が解決しようとする課題】
【０００９】
負極における不可逆的な反応、つまり、固体電解質界面（ＳＥＩ）の形成は、正極から金属イオンを消耗するので、その結果、電池全体の劇的なエネルギーの減少となる。従って、これら負極の不可逆的容量を減少させることは、ＭｅＩＢを開発する上で、主要な課題となる。
【課題を解決するための手段】
【００１０】
本発明の一局面によれば、消耗性の金属が予め充填された（preloaded）負極を製造する方法であって、前記方法は、炭素、金属（Ｍｅ）と電気化学的に合金を形成できる金属、インターカレーション酸化物（intercalation oxides）、電気化学的に活性な有機化合物、及び前記の材料の組み合わせからなる群から選択される材料（Ｘ）を準備する工程と、前記金属（Ｍｅ）を前記材料（Ｘ）へ充填する工程であって、Ｍｅがアルカリ金属、アルカリ土類金属、及びアルカリ金属とアルカリ土類金属との組み合わせからなる群から選択される工程と、Ｍ１ｙＭ２ｚ（ＣＮ）ｎ・ｍＨ２Ｏ正極を含む電池で使用するＭｅ／Ｘを含む、予め充填された負極を形成する工程と、を含み、ここで、Ｍ１とＭ２とは遷移金属であり、ｙは１以下の数であり、ｚは１以下の数であり、ｎは６以下の数であり、かつｍは２０以下の数である、方法である。
【００１１】
本発明の一局面によれば、消耗性の金属が予め充填された、予め充填された負極であって、前記予め充填された負極は、導電性集電体と、前記集電体を覆うＭｅ／Ｘとを含み、Ｘは、炭素、金属（Ｍｅ）と電気化学的に合金を形成できる金属、インターカレーション酸化物、電気化学的に活性な有機化合物、及び上記材料の組み合わせからなる群から選択される材料であり、Ｍｅは、アルカリ金属、アルカリ土類金属、及びアルカリ金属及びアルカリ土類金属の組み合わせからなる群から選択される、予め充填された負極である。
【００１２】
本発明の一局面によれば、消耗性の金属が予め充填された負極をもつ、予め充填された電池であって、前記予め充填された電池は、（１）電解質と、（２）導電性集電体と、前記集電体を覆うＭｅ／Ｘとを含む予め充填された負極であって、Ｘは、炭素、金属（Ｍｅ）と電気化学的に合金を形成できる金属、インターカレーション酸化物、電気化学的に活性な有機化合物、及び上記材料の組み合わせからなる群から選択される材料であり、Ｍｅは、アルカリ金属、アルカリ土類金属、及びアルカリ金属及びアルカリ土類金属の組み合わせからなる群から選択されるものである、予め充電された負極と、（３）導電性集電体と、前記集電体を覆うＭ１ｙＭ２ｚ（ＣＮ）ｎ・ｍＨ２Ｏとを含む正極であって、Ｍ１とＭ２とは遷移金属であり、ｙは１以下の数であり、ｚは１以下の数であり、ｎは６以下の数であり、かつ、ｍは２０以下の数である、正極と、（４）電解質に浸漬されたイオン透過性膜であって、前記負極と前記正極との間に挿入されているイオン透過性膜と、
を、含むものである電池である。
【発明の効果】
【００１３】
負極が予め充填された状態で製造され得、電池で使用されたときに大きな可逆的容量を維持できるならば、有利である。
【図面の簡単な説明】
【００１４】
【図１】図１は、金属ヘキサシアノメタレート（ＭＨＣＭ）（従来技術）の結晶構造を示す図である。
【図２】図２は、消耗性の金属が予め充填された、予め充填された負極の部分的な断面を示す図である。
【図３】図３は、消耗性の金属が予め充填された負極を備えた、予め充填された電池の部分的な断面を示す図である。
【図４】図４は、一体化した粒子の形態のＭｅ金属を予め充填する工程を示す、部分的な断面図である。
【図５】図５は、金属フィルム層の形態のＭｅ金属を予め充填する工程を示す、部分的な断面図である。
【図６】図６は、ナトリウム金属と混合された硬い炭素負極と、ベルリングリーン正極（ＦｅＦｅ（ＣＮ）６）とを含むナトリウムイオン電池の、電圧に対する容量を示すグラフである。
【図７】図７は、ナトリウム負極とアンチモン正極とを使用する半電池の、電圧に対する容量を示すグラフである。
【図８】図８は、消耗性の金属が予め充填された負極を製造する方法を示したフローチャートである。
【発明を実施するための形態】
【００１５】
本明細書には、高性能金属イオン電池（ＭｅＩＢ）で使用するための、予め充填される金属を用いて製造される負極材料が開示されている。ここでＭｅは、例えば、ナトリウム（Ｎａ）、カリウム（Ｋ）、カルシウム（Ｃａ）、マグネシウム（Ｍｇ）、セシウム（Ｃｓ）またはアルミニウム（Ａｌ）のような金属であっても良い。この金属は、物理的に、化学的に、又は電気化学的に、別の負極活性物質（例えば、炭素、Ｍｅと合金を形成できる金属、インターカレーション酸化物、電気化学的に活性な有機化合物、又は前記の１以上を含む複合体）に充填され得る。例えば、負極側でナトリウムを予め充填すると、ナトリウムを含まない正極を使用することができ、より重要な点は、初期のサイクルで生じる不可逆的な反応によって引き起こされる不可逆的容量が除かれる。類推すれば、予め充填されたナトリウムイオン電池（ＳＩＢ）の長所は、他のＭｅＩＢにも拡張され得る。
【００１６】
負極の材料は、Ｍｅを含み、当該Ｍｅは、以下の（１）〜（４）のようなＭｅ金属ではない材料の１以上との電気化学的反応を促進する。（１）硬い炭素（又はいわゆる「非グラファイト炭素」）、（２）アンチモン（Ｓｂ）、スズ（Ｓｎ）、鉛（Ｐｂ）、リン（Ｐ）、硫黄（Ｓ）、ケイ素（Ｓｉ）、またはセレン（Ｓｅ）のうちの少なくとも１つを含む、金属又は合金、（３）Ｌｉ４Ｔｉ５Ｏ１２、Ｎａ４Ｔｉ５Ｏ１２、Ｎａ３Ｔｉ２Ｏ７、Ｎａｘ［Ｌｉ１−ｙＴｉｙ］Ｏ２のような（しかしこれらに限定されない）Ｍｅ−イオンインターカレーション化合物、（４）（Ｃ８Ｈ４Ｎａ２Ｏ４）、（Ｃ８Ｈ６Ｏ４）、（Ｃ８Ｈ５ＮａＯ４）、（Ｃ８Ｎａ２Ｆ４Ｏ４）、（Ｃ１０Ｈ２Ｎａ４Ｏ８）、（Ｃ１４Ｈ４Ｏ６）、及び（Ｃ１４Ｈ４Ｎａ４Ｏ８）のような物質をベースとした有機カルボン酸。前記の予め充填されるＭｅは、ホストとして機能する他の電気化学的に活性な、非Ｍｅ金属化合物（すなわち、予めナトリウム化された（presodiated）炭素または合金）によって収容（accommodated）され得る。予めＭｅを充填することは、他の負極の成分の中にＭｅ粒子を機械的に埋め込むことにより達成され得る。このプロセスは、静電的補助スプレー、熱スプレー、機械的混合、及び種々の印刷方法のような、乾燥処理技術、及び湿潤処理技術の両者を含み得る。さらに、Ｍｅを含む還元剤との反応、又は電気化学的反応により、金属Ｍｅは、化学的に予め充填され得る。
【００１７】
従って、消耗性の金属が予め充填された負極を製造するため方法が提示される。この方法は、材料（Ｘ）を準備し、当該材料（Ｘ）は、以下の材料の一つであり得る：つまり、炭素、金属（Ｍｅ）と電気化学的に合金を形成できる金属、インターカレーション酸化物、電気化学的に活性な有機化合物、及び上記材料の組み合わせ。この方法は、金属（Ｍｅ）を材料（Ｘ）内に充填する。典型的に、Ｍｅは、アルカリ金属、アルカリ土類金属、又はそれら２つの組み合わせである。さらに明らかにすれば、Ｍｅは、リチウム（Ｌｉ）、ナトリウム（Ｎａ）、カリウム（Ｋ）、ルビジウム（Ｒｂ）、セシウム（Ｃｓ）、カルシウム（Ｃａ）、テルビウム（Ｔｂ）、ストロンチウム（Ｓｒ）、バリウム（Ｂａ）、銀（Ａｇ）、アルミニウム（Ａｌ）、又はマグネシウム（Ｍｇ）であっても良い。結果として、本方法は、Ｍ１ｙＭ２ｚ（ＣＮ）ｎ・ｍＨ２Ｏ正極を含む電池で使用するためのＭｅ／Ｘを含む、予め充填された負極を形成する。ここでＭ１とＭ２とは遷移金属であり、Ｙは１以下の数であり、ｚは１以下の数であり、ｎは６以下の数であり、Ｍは２０以下の数である。
【００１８】
上記のとおり、金属（Ｍｅ）を材料（Ｘ）に充填する方法は、物理的（機械的）混合、化学反応、又は電気化学的反応の使用を含む。Ｍ１とＭ２とは、それぞれ独立して（同じ必要はない）、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、カルシウム（Ｃａ）又はマグネシウム（Ｍｇ）のような遷移金属に由来する。
【００１９】
また、消耗性の金属が予め充填された、予め充填された負極も提供される。この予め充填された負極は、集電体を覆うＭｅ／Ｘを有する導電性集電体によって形成されており、ＭｅとＸ金属とは、上記のとおりである。加えて、消耗性の金属が予め充填された負極を有する、予め充填された電池が提供される。本電池は、電解質、先に述べた予め充填された負極、集電体を覆うＭ１ｙＭ２ｚ（ＣＮ）ｎ・ｍＨ２Ｏを備えた導電性集電体によって形成された正極、及び負極と正極との間に挿入された電解質に浸漬されたイオン透過性膜、によって形成される。
【００２０】
上記の方法、予め充填された負極、及び、予め充填された電池のさらなる詳細は、以下に提示される。
【００２１】
図２は、消耗性の金属が予め充填された、予め充填された負極の部分的な断面図である。予め充填された負極２００は、導電性集電体２０２と、当該集電体２０２を覆うＭｅ／Ｘ２０４と、を備えている。Ｘは、炭素、金属（Ｍｅ）と電気化学的に合金を形成できる金属、インターカレーション酸化物、電気化学的に活性な有機化合物、及び上記材料の組み合わせ、のような物質である。Ｍｅは、金属であり、典型的にはアルカリ金属、アルカリ土類金属、又はそれら２つの組み合わせである。より明らかにすれば、Ｍｅは、リチウム（Ｌｉ）、ナトリウム（Ｎａ）、カリウム（Ｋ）、ルビジウム（Ｒｂ）、セシウム（Ｃｓ）、カルシウム（Ｃａ）、テルビウム（Ｔｂ）、ストロンチウム（Ｓｒ）、バリウム（Ｂａ）、銀（Ａｇ）、アルミニウム（Ａｌ）、マグネシウム（Ｍｇ）、又はこれらの金属の組み合わせでも良い。
【００２２】
いくつかのＭｅ／Ｘ材料の明らかな例としては、（１）ＬｉｒＶＯ２、ここで０＜ｒ＜１である、（２）ＮａｓＭｎＯ２、ここで０＜ｓ＜１である、（３）Ｎａ−Ｓｎ合金、（４）リチウム粉末とスズ粒子の混合物、（５）ナトリウム粒子と硬い炭素粉末との混合物、（６）硬い炭素とリチウムの化合物、（７）硬い炭素とナトリウムとの化合物、（８）Ｌｉ−Ｓｎ合金、（９）Ｌｉ−Ｓｂ合金、（１０）Ｎａ−Ｓｂ合金、（１１）Ｆｅ３Ｏ４とＬｉとの化合物、及び、（１２）Ｆｅ３Ｏ４とＮａとの化合物、が挙げられる。しかしながら、これらは、可能な材料の一部のリストに過ぎない。
図３は、消耗性の金属が予め充填された負極を備える、予め充填された電池の部分的な断面図である。予め充填された電池３００は、図２の説明の中で述べたように、電解質３０２と、予め充填された負極２００とを備えている。予め充填された負極の詳細は、簡潔のためにここでは繰り返さない。予め充填された電池３００は、さらに導電性集電体３０６と当該集電体を覆うＭ１ｙＭ２ｚ（ＣＮ）ｎ・ｍＨ２Ｏ  ３０８とによって形成されている正極３０４を備えている。ここで、Ｍ１とＭ２とは遷移金属であり、ｙは１以下の数であり、ｚは１以下の数であり、ｎは６以下の数であり、かつ、ｍは２０以下の数である。
【００２３】
イオン透過性膜３１０は、電解質３０２中に浸漬され、負極２００と正極３０４との間に挿入される。先に説明したとおり、Ｍ１とＭ２とは。それぞれ独立して、Ｔｉ、Ｖ、Ｃｒ、Ｍｎ、Ｆｅ、Ｃｏ、Ｎｉ、Ｃｕ、Ｚｎ、Ｃａ、又はＭｇから選択される。
【００２４】
ポリテトラフルオロエチレン（ＰＴＦＥ）又はポリビニリデンジフルオリド（ＰＶＤＦ）のような重合体のバインダー（図示せず）が、全体的な物理的安定性を向上させるために、電極材料と集電体との間を接着させるために使用されても良い。
【００２５】
電解質３０２は、非水性（例えば、有機液体電解質、ゲル電解質、ポリマー電解質、固体（無機）電解質等）でも良い。非水性（液体）電解質の一般的な例としては、エチレンカーボネート（ＥＣ）、プロピレンカーボネート（ＰＣ）、ジエチルカーボネート（ＤＥＣ）等を挙げることができるが、多くの他の有機カーボネートと有機カーボネートの代替物が存在する。典型的には、ゲル電解質は、液体電解質の存在下で膨潤された重合体材料からなる。ゲル電解質として使用される重合体の例としては、ポリ（エチレン）オキシド（ＰＥＯ）、及び、フッ素化ポリマー（例えば、ポリビニリデンフルオリド（ＰＶＤＦ）−ベースポリマー、及びコポリマー等）が挙げられるが、これらに限定されない。それに対し、（固体）ポリマー電解質は、ゲル電解質を形成するためのポリマーと同一のクラスのポリマーを使用して調製されても良い。しかし、液体電解質中でのポリマーの膨潤は行わない。最後に、固体無機（又はセラミック）材料は、電解質として考えられても良い。これは液体電解質と組み合わせて使用されても良い。全体的に、適当な電解質のシステムは、様々な形態の上記クラスの材料の組み合わせ（ハイブリッド）からなっても良い。示されていないある例においては、イオン透過性膜３１０と電解質３０２とは、ポリマーゲル、ポリマー及び固体電解質の場合のように、同一の材料であっても良い。
【００２６】
一般的に、複合負極（陰極）（composite anode（negative electrode））の材料は、金属イオン電池（ＭｅＩＢ）について、予め充填されたＭｅと、Ｍｅではない金属（Ｘ）の負極材料と、を含む。ここで、Ｍｅは、例えば、Ｎａ、Ｋ、Ｃａ、Ｃｓ、Ｍｇ、又はＡｌであっても良い。この化合物は、予め充填されるＭｅを含み、当該Ｍｅは、ＭｅＩＢの放電（脱インターカレーション）プロセスの間、Ｍｅ金属ではない成分Ｘであるホストから引き抜かれ得、従って、従来のＭｅではない負極によって導入される初期の不可逆的容量を除き、Ｍｅではない金属を含む正極材料の使用を可能にする。
【００２７】
Ｍｅの金属負極は、非金属負極材料と比較して、低い負極電位の故に、最も高い理論容量を有し、かつ、金属イオン電池に最も高いエネルギー密度を与えるが、安全上の問題（例えば、サイクルの間の樹状突起（dendrite）の成長、及び高い化学的反応性）により、市販の電池にナトリウムやカリウム金属を使用することは実際的ではない。従って、非金属材料が、金属イオン電池の負極にとって最良の選択であると考えられる。しかし、ナトリウムイオン電池では、技術的背景で先に述べたように、全ての従来の非金属負極は、これらの初期の充電／放電プロセスの結果、大きい不可逆的容量を有する。簡潔に述べれば、この問題は、Ｍｅではない金属（Ｘ）負極材料中に、電気化学的に活性なＭｅを予め充填することによって解決される。これは、Ｍｅ／Ｘとして書くことができ、ここでＸは、先に述べた、Ｍｅではない金属の負極材料、又はそれらの組み合わせの一つであり得る。Ｍｅ金属が予め充填されるとき、Ｍｅ金属は、固体電解質界面（ＳＥＩ）形成のような副反応によって消費されるか、または、インターカレーションによってＭｅではない金属の負極と一体化される。従って、Ｍｅ金属は、何回かの初期の充電サイクルの後には、負極に継続的に存在しない。
【００２８】
図４は、粒子の集合体の形態でＭｅ金属を予め充填する様子を示す、部分的な断面図である。Ｍｅではない金属の負極材料４００は、予め充填されたＭｅ含有粒子４０４と共に、集電体４０２を覆っている。結合剤、及び導電性添加物４０６が、存在していても良い。充電サイクルの後、Ｍｅ／Ｘ材料４０８が形成される。ここで、Ｍｅ金属は、Ｍｅではない金属の負極に均一に一体化される。
【００２９】
図５は、金属フィルム層の形態のＭｅ金属を予め充填する様子を示す、部分的な断面図である。Ｍｅではない金属層５００は、集電体５０２を覆っている。予め充填されたＭｅ層５０４は、Ｍｅではない金属層５００を覆っている。充電サイクルの後、Ｍｅ／Ｘ材料５０６が形成される。ここでＭｅ金属は、Ｍｅではない金属の負極に均一に一体化される。
【００３０】
Ｍｅ／Ｘは、ＭｅとＸとを混合し、Ｍｅを含有する還元剤でＸを還元することにより、又は電気化学的反応プロセスにより、調製され得る。例えば、Ｎａ／硬い炭素の複合体は、ナトリウム粒子を硬い炭素マトリクスと一体化させることにより、又は、ナトリウム塩を含む非水性電解質の中でナトリウムを硬い炭素に電気化学的に挿入することにより、調製され得る。一形態において、Ｎａ／Ｓｂ複合体は、ナトリウムとＳｂ粒子とを機械的に混合することにより、調製され得る。別の形態において、ＮａｘＳｂ合金は、不活性雰囲気下の高温にて形成される。
【００３１】
予め充填された負極を説明するために、異なる正極とＮａ／Ｘ負極とを含むナトリウムイオン電池に基づいた電池の用途について、以下に２つの例を示す。
【００３２】
図６は、ナトリウム金属と混合された硬い炭素負極と、ベルリングリーン正極（ＦｅＦＥ（ＣＮ）６）とを有するナトリウムイオン電池における、電圧に対する容量を示すグラフである。負極側の予め充填されたナトリウム金属は、最初の放電において負極として機能し、ベルリングリーン正極に挿入（intercalates）する。続く充電プロセスでは、ナトリウムは、ベルリングリーンから除かれて、硬い炭素に挿入される。図に示されるように、３つのサイクルの後、予め充填されたナトリウムは完全に消費され、正極の質量に基づいて、１３０ｍＡｈ／ｇよりも大きな容量を有するベルリングリーン／硬い炭素のナトリウム電池が得られる。同じ電池の挙動は、他のナトリウム充填方法（例えば、ナトリウムの硬い炭素への電気化学的挿入）を使って達成できる。
【００３３】
図７は、ナトリウム負極とアンチモン正極とを用いた半電池における、電圧に対する容量を示すグラフである。電池の第１サイクルにおいて、Ｓｂが、放電の間に合金形成反応を受け、Ｎａ３Ｓｂが、放電の終了時に形成される。８００ｍＡｈ／ｇよりも大きな容量が実現（delivered）されるが、可逆的容量は６００ｍＡｈ／ｇに過ぎず、当該可逆的容量は最初の放電容量の７５％に相当する。当該大きな不可逆的容量は、ＳＥＩ層の形成に原因があり、このことは、電解質が負極の表面で電気化学的に還元されることを意味している。この問題を解決するために、アルゴン雰囲気下で８５０℃にてナトリウムとアンチモンとを加熱することにより、予め充填されたＮａ３Ｓｂ合金の負極を得ることができる（非特許文献１１）。そして、Ｎａ３Ｓｂ中の予め充填されたＮａは、電解質がＮａ３Ｓｂと一度接触してＳＥＩ層を形成できるようにする。従って、図に示された大きな不可逆容量を除くことができる。
【００３４】
従って、予め充填されたＭｅとＭｅ金属ではない活性物質とから形成された負極は、従来の負極材料に伴う不可逆的容量を除去し、Ｍｅを含まない正極材料の使用を可能にする。結果として、高い容量、及び長いサイクル寿命が、安全な再充電可能なＭｅイオン電池について得られ得る。
【００３５】
図８は、消耗性の金属が予め充填された負極を製造するための方法を示すフローチャートである。この方法は、明確にすることを目的として、数字を付された一連の工程として記載されているが、当該数字は、必ずしも工程の順序を示すものではない。工程のいくつかは、省略しても良いし、並行して行われても良いし、又は、工程の厳密な順序を維持すること無く行われても良い。しかしながら、一般的には、本方法は、工程に記載された数字の順序に従う。本法は工程８００から始まる。
【００３６】
工程８０２では、材料（Ｘ）を準備する。当該材料（Ｘ）は、炭素、金属（Ｍｅ）と電気化学的に合金を形成できる金属、そうでなければ、Ｍｅではない金属と呼ばれる金属、インターカレーション酸化物、電気化学的に活性な有機化合物、又は前記の材料の組み合わせ、であっても良い。いくつかの明らかな例としては、（１）Ｓｂ、Ｓｎ、Ｐｂ、Ｐ、Ｓ、Ｓｉ、又はＳｅの少なくとも１つを含む金属又は合金、（２）Ｌｉ４Ｔｉ５Ｏ１２、Ｎａ４Ｔｉ５Ｏ１２、Ｎａ３Ｔｉ２Ｏ７、Ｎａｘ［Ｌｉ１−ｙＴｉｙ］Ｏ２のような（しかしこれらに限定されない）Ｍｅ−イオンインターカレーション化合物、及び、（３）（Ｃ８Ｈ４Ｎａ２Ｏ４）、（Ｃ８Ｈ６Ｏ４）、（Ｃ８Ｈ５ＮａＯ４）、（Ｃ８Ｎａ２Ｆ４Ｏ４）、（Ｃ１０Ｈ２Ｎａ４Ｏ８）、（Ｃ１４Ｈ４Ｏ６）、及び（Ｃ１４Ｈ４Ｎａ４Ｏ８）のような物質をベースとした有機カルボン酸、が挙げられる。工程８０４では、金属（Ｍｅ）を材料（Ｘ）に充填する。一般的に、Ｍｅは、アルカリ金属、アルカリ土類金属、又はそれら二つの組み合わせである。より明らかにすれば、Ｍｅは、リチウム（Ｌｉ）、ナトリウム（Ｎａ）、カリウム（Ｋ）、ルビジウム（Ｒｂ）、セシウム（Ｃｓ）、カルシウム（Ｃａ）、テルビウム（Ｔｂ）、ストロンチウム（Ｓｒ）、バリウム（Ｂａ）、銀（Ａｇ）、アルミニウム（Ａｌ）、又はマグネシウム（Ｍｇ）であっても良い。
【００３７】
工程８０６では、Ｍ１ｙＭ２ｚ（ＣＮ）ｎ・Ｈ２Ｏ正極を備えた電池で使用するための、Ｍｅ／Ｘを含む予め充填された負極を形成する。ここで、Ｍ１とＭ２とは遷移金属であり、ｙは１以下の数であり、zは１以下の数であり、ｎは６以下の数であり、かつｍは２０以下の数である。
【００３８】
典型的には、Ｍ１とＭ２とは、それぞれ独立した由来であって、つまり、それらは同じ金属であるか、又は異なる金属であっても良い。Ｍ１及びＭ２のいくつかの例としては、チタン（Ｔｉ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、カルシウム（Ｃａ）、及びマグネシウム（Ｍｇ）が挙げられる。
【００３９】
一つの局面において、工程８０８では、予め充填された負極内で金属（Ｍｅ）が消費され、工程８１０では、材料（Ｘ）を含む安定化された負極が形成される。一つの局面において、負極内の活性化物質は、Ｘ材料のみからなる。
【００４０】
工程８０４では、物理的（機械的）混合、化学反応、又は電気化学的反応のプロセスによって、材料（Ｘ）に金属（Ｍｅ）を充填する。工程８０４では、Ｍｅを含む還元剤によってＸを還元する化学反応を用いて、材料（Ｘ）に金属（Ｍｅ）を充填しても良い。次いで、工程８０６における予め充填された負極の形成は、Ｍｅ／Ｘ（ＭｅＸ）化合物を形成することを含み、ここでＭｅはＸと化学的に反応する。Ｍｅを含む還元剤によってＸを還元するいくつかの例としては、（１）ＶＯ２をＮ−ブチルリチウムによって還元してＬｉｒＶＯ２を形成すること、ここで０＜ｒ＜１である、（２）テトラヒドロフラン中で、ｔｅｒｔ−ブチルアルコキサイドで活性化されたＮａＨによってＭｎＯ２を還元してＮａｓＭｎＯ２を形成すること、ここで０＜ｓ＜１である、（３）ＮａＨによってＴｉＯ２を還元してＮａＴｉＯ２を形成すること、及び、（４）溶融されたＮａ中にＳｎ粒子を混合してＮａ−Ｓｎ合金を形成すること、が挙げられる。これらの例は、還元方法や材料の全てを示すものではない。
【００４１】
別の局面において、工程８０４では、不活性な雰囲気下でＭｅとＸ粒子とを機械的に混合することによる物理的混合を使用して、材料（Ｘ）に金属（Ｍｅ）を充填し、このとき、ＭｅとＸ粒子との間に化学反応を生じることは無い。機械的にＭｅとＸ粒子とを混合するいくつかの例としては、（１）ボールミルによりＡｒ雰囲気下でスズ粒子とリチウム粉末とを混合すること、及び、（２）１００℃よりも高い温度にて工業的ブレンダー内でナトリウム粒子と硬い炭素粉末とを混合し、続いて室温にまで冷却すること、が挙げられる。物理的な混合プロセスには、静電的補助スプレー、熱スプレー、機械的混合、及び種々の印刷法のような、乾燥処理技術、及び湿潤処理技術の両者を使用しても良い。他の挙げてない混合プロセス、及び材料も使用できる。
【００４２】
一局面において、工程８０４では、以下の副工程を用いた電気化学反応により、金属（Ｍｅ）を材料（Ｘ）に充填する。工程８０４ａでは、Ｘの電極と、対となるＭｅの電極とが形成され、両者は、電解質中に挿入される。例えば、Ｘは、硬い炭素、スズ、アンチモン、Ｎａ２Ｔｉ３Ｏ７、Ｌｉ４Ｔｉ５Ｏ１２、又はＦｅ３Ｏ４であってもよく、Ｍｅは、リチウム、又はナトリウムであっても良い。
【００４３】
工程８０４ｂでは、複数回の充電操作と放電操作とを行い、充電操作では、電極から対となる電極へ向かう正の電圧を形成するために、外部電流源を使用する。放電操作では、電極と対となる電極との間に、外部負荷（external load）を繋げる。充電操作と放電操作とに応じて、工程８０４ｃでは、Ｍｅ粒子を材料（Ｘ）へ挿入する。次いで、工程８０６における予め充填された負極の形成は、Ｍｅ／Ｘ（ＭｅＸ）化合物を形成することを含み、ここでＭｅは、Ｘと化学的に反応する。
【００４４】
別の局面において、工程８０４では、Ｍｅイオン導電性溶液中でＭｅとＸとを直接接触させることによる電気化学的反応を用いて、材料（Ｘ）に金属（Ｍｅ）を充填する。工程８０６にて形成された予め充填された負極は、再びＭｅ／Ｘ（ＭｅＸ）化合物を含み、ここで、Meは、Ｘと化学的に反応する。
【００４５】
本発明を説明するために、特定の材料、及び工程の例を提示した。しかしながら、本発明は、これらの例のみに限定されない。本発明の他の変更や実施態様を、当業者は理解するであろう。
【００４６】
下記の全ての出願は、参照により本明細書に組み入れられる：
（１）METAL BATTERY ELECTRODE WITH PYROLKYZED COATING、Yuhao Luらによる発明、シリアル番号No.14/193,782、2014年2月28日出願、アトーニドケット  No.SLA 3353；
（２）METAL HEXACYANOMETALLATE ELECTRODE WITH SHIELD STRUCTURE、Yuhao Luらによる発明、シリアル番号No.14/193,501、2014年2月28日出願  アトーニドケットNo.SLA 3352；
（３）Cyanometallate Cathode Battery and Methods for Fabrication、Yuhao Luらによる発明、シリアル番号14/174,171、2014年2月6日出願、アトーニドケット  No.SLA3351；
（４）SODIUM IRON（II）-HEXQACYANOFERRATE（II） BATTERY ELECTRODE AND SYNTHESIS METHOD、Yuhao Luらによる発明、シリアル番号14/067,038 、2013年10月30日出願、アトーニドケット  No.SLA3315；
（５）TRANSITION Metal Hexa-cyanoMETALLATE-CONDUCTIVE POLYMER COMPOSITE、Sean Vailらによる発明、シリアル番号14/059,599、2013年10月22日出願、アトーニドケット  No.SLA3336；
（６）Metal-Doped Transition Metal Hexacyanoferrate （TMHCF）Battery Electrode, Yuhao、Luらによる発明、シリアル番号13/907,892、2013年6月1日出願、アトーニドケット  No.SLA3287；
（７）HEXACYANOFERRATE BATTERY ELECTRODE MODIFIED WITH FERRPCYANIDES OR FERRICYANIDES、Yuhao Luらによる発明、シリアル番号13/897,492 、2013年5月20日出願、アトーニドケット  No.SLA3286；
（８）PROTECTED TRANSITION METAL HEXACYANOFERRATE BATTERY ELECTRODE、Yuhao Luらによる発明、シリアル番号13/872,673 、2013年4月29日出願、アトーニドケット  No.SLA3285；
（９）TRANSITION METAL HEXCYANOFERRATE BATTERY CATHODE WITH SINGLE PLATEAU CHARGE/DISCHARGE CURVE、Yuhao Luらによる発明、シリアル番号13/752,930 、2013年1月29日出願、アトーニドケット  No.SLA3265；
（１０）SUPERCAPACITOR WITH HEXACYANOMETALLATE CATHODE, ACTIVATED CARBON ANODE, AND AQUEOUS ELECTROLYTE、Yuhao Luらによる発明、シリアル番号13/603,322 、2012年9月4日出願、アトーニドケット  No.SLA3212；
（１１）IMPROVEMENT OF ELECTRON TRASPORT IN HEXACYANOMETALLATE ELECTRODE FOR ELECTROCHEMICAL APPLICATIONS, Yuhaoらによる発明、シリアル番号13/523,694 、2012年6月14日出願、アトーニドケット  No.SLA3152；
（１２）ALKALI AND ALKALINE-EARTH ION BATTERIES WITH HEXACYANOMETALLATE CATHODE AND NON-METAL ANODE、Yuhao Luらによる発明、シリアル番号13/449,195、2012年4月17日出願、アトーニドケット  No.SLA3151；
（１３）Electrode Forming Process for Metal-Ion Battery with Hexacyanometallate Electrode、Yuhaho Luらによる発明、シリアル番号13/432,993、2012年3月28日出願、アトーニドケット  No.SLA3146。
【産業上の利用可能性】
【００４７】
本発明によれば、予め充填された電池、予め充填された負極、及び、関連する製造方法が提供され得る。
【図１】
2017507472.tif 000003
【図２】
2017507472.tif 000004
【図３】
2017507472.tif 000005
【図４】
2017507472.tif 000006
【図５】
2017507472.tif 000007
【図６】
2017507472.tif 000008
【図７】
2017507472.tif 000009
【図８】
2017507472.tif 000010
【国際調査報告】
2017507472.tif 000011
2017507472.tif 000012
2017507472.tif 000013